(57)【特許請求の範囲】
【請求項１】
層状構造に由来して面内で２種以上の誘電体の結晶子が複数ずつ配列し、かつ前記２種以上の誘電体の結晶子が３次元的に複数ずつ配列したナノ複合酸化物であって、前記２種以上の誘電体は、チタン酸バリウム、チタン酸ストロンチウム、チタン酸カルシウム、及びチタン酸鉛からなる群から選ばれる２種以上のチタン酸化合物を含むナノ複合酸化物。
【請求項２】
前記誘電体は、それぞれチタン酸バリウム及びチタン酸ストロンチウムである請求項１に記載のナノ複合酸化物。
【請求項３】
全体の組成式は、ＡｘＢｙＴｉＯ３（ここで、Ａ及びＢは、互いに異なってＢａ，Ｓｒ，Ｃａ、及びＰｂからなる群から選ばれ、０＜ｘ＜１、０＜ｙ＜１、０＜ｘ＋ｙ＜２）である請求項１又は２に記載のナノ複合酸化物。
【請求項４】
前記ナノ複合酸化物における各々の前記結晶子の結晶方位は、前記ナノ複合酸化物の内部で少なくとも一方向に揃っている請求項１〜３いずれか１項に記載のナノ複合酸化物。
【請求項５】
請求項１〜４いずれか１項に記載のナノ複合酸化物を誘電体として含む、コンデンサー。
【請求項６】
層状構造のチタン酸水和物にバリウム化合物を反応させてチタン酸水和物結晶子内部にチタン酸バリウムナノ結晶子が複数配列した複合体を形成する第１の工程と、
前記第１の工程で残存するチタン酸水和物にストロンチウム化合物、カルシウム化合物又は鉛化合物を反応させる第２の工程と、
を含むナノ複合酸化物の製造方法であって、
前記ナノ複合酸化物は、２種以上の誘電体の結晶子が３次元的に複数ずつ配列したナノ複合酸化物であるナノ複合酸化物の製造方法。
【請求項７】
前記第１の工程において、Ｔｉ元素１ｍｏｌに対して、Ｂａ元素を０．０５ｍｏｌ以上の割合で添加して反応させて、
前記第２の工程において、Ｔｉ元素１ｍｏｌに対して、Ｓｒ元素を０．０５ｍｏｌ以上の割合、Ｃａ元素を０．０５ｍｏｌ以上の割合、又はＰｂ元素を０．０５ｍｏｌ以上の割合で添加して反応させる請求項６に記載のナノ複合酸化物の製造方法。
【請求項８】
前記バリウム化合物とは、水酸化バリウム、酸化バリウム、炭酸バリウム、塩化バリウム、硝酸バリウム、硫酸バリウム、及び酢酸バリウムからなる群から選ばれる１種以上のバリウム化合物であり、
前記ストロンチウム化合物とは、水酸化ストロンチウム、酸化ストロンチウム、炭酸ストロンチウム、塩化ストロンチウム、硝酸ストロンチウム、硫酸ストロンチウム、及び酢酸ストロンチウムからなる群から選ばれる１種以上のストロンチウム化合物であり、
前記カルシウム化合物とは、水酸化カルシウム、酸化カルシウム、炭酸カルシウム、塩化カルシウム、硝酸カルシウム、硫酸カルシウム、及び酢酸カルシウムからなる群から選ばれる１種以上のカルシウム化合物であり、
前記鉛化合物とは、水酸化鉛、酸化鉛、炭酸鉛、塩化鉛、硝酸鉛、硫酸鉛、及び酢酸鉛からなる群から選ばれる１種以上の鉛化合物である請求項６又は７に記載のナノ複合酸化物の製造方法。
【請求項９】
前記第１の工程において、反応時に使用する溶媒は、水又は水とアルコールとの混合液であり、
前記第２の工程において、反応時に使用する溶媒は、水とアルコールとの混合液である請求項６〜８いずれか１項に記載のナノ複合酸化物の製造方法。
【請求項１０】
前記第１の工程において、１００℃〜３７０℃の温度、０．１時間〜１０００時間で水熱条件下で反応させて、
前記第２の工程において、１００℃〜３７０℃の温度、０．１時間〜１０００時間で水熱条件下で反応させる請求項６〜９いずれか１項に記載のナノ複合酸化物の製造方法。
【発明の詳細な説明】
【技術分野】
【０００１】
本発明は、２種以上の誘電体の結晶子が３次元的に複数ずつ配列したナノ複合酸化物及びそれを誘電体として含むコンデンサー、並びにナノ複合酸化物の製造方法に関し、特に誘電特性、圧電特性等を向上する技術として有用である。
【背景技術】
【０００２】
近年、携帯電話やパソコン等における電子機器の小型化、高集積化に伴い、構成部品であるセラミックコンデンサー、圧電素子等に用いる誘電材料の誘電特性及び圧電特性の向上が要求されている。誘電特性は結晶軸の方向による異方性によって強く影響されるため、誘電特性の向上には結晶軸の向きを同一方向に揃える必要がある。また、コンデンサー等の容量を高めるためには、誘電材料を薄層にする必要がある。このような誘電材料としては、多結晶体であるチタン酸金属化合物が用いられており、一般的にはチタン酸バリウムが知られている。
【０００３】
例えば、特許文献１には、平均粒子径が小さくかつ配向度が高い（結晶軸の向きが揃っている）板状のチタン酸バリウムが開示されている。これにより、良く配向した状態で薄層とすることができるため、コンデンサーの容量を増加できると開示されている。しかし、特許文献１に記載のチタン酸金属化合物は、例えばチタン酸バリウムのように１種類のみの誘電体からなる誘電材料であり、格子歪みが少ないため誘電特性の向上には限界がある。
【０００４】
チタン酸バリウム結晶膜とチタン酸ストロンチウム結晶膜とを二次元に積層した人工超格子を利用する場合（非特許文献１）、各結晶膜のヘテロエピタキシャル界面が２次元であり、３次元的に複数ずつ配列したナノ複合酸化物と比べ、ヘテロエピタキシャル界面が１／３であり、ヘテロエピタキシャル界面密度を更に改善する余地がある。
【０００５】
一方、特許文献２には、２種類の誘電体（例えば、チタン酸バリウム及びチタン酸ストロンチウム）からなる球状の人工超格子粒子が開示されている。この文献には、チタン酸バリウム粒子を核粒子として、核粒子の表面にチタン酸ストロンチウムをヘテロエピタキシャル成長により積層して人工超格子粒子を製造することが記載されている。従って、この人工超格子粒子は球状粒子であり、球状の人工超格子粒子から誘電体を作製する場合、球状粒子間の隙間が多いため、高い密度の誘電体ができにくい欠点があり、誘電特性を更に改善する余地がある。
【先行技術文献】
【特許文献】
【０００６】
【特許文献１】特開２００７−０２２８５７号公報
【特許文献２】特開２０１４−００５２００号公報
【非特許文献】
【０００７】
【非特許文献１】溶接学会論文集 第２４ 巻 第３号 p. ２５９−２６４（２００６)
【発明の概要】
【発明が解決しようとする課題】
【０００８】
そこで、本発明の目的は、２種以上の誘電体の結晶子が３次元的に複数ずつ配列することで、誘電特性及び圧電特性を更に向上できるナノ複合酸化物及びそれを誘電体として含むコンデンサー、並びにナノ複合酸化物の製造方法を提供することにある。
【課題を解決するための手段】
【０００９】
本発明者は、鋭意検討を重ねた結果、下記構成を採用することにより、前記した課題を解決できることを見出し、本発明を完成するに至った。
【００１０】
即ち、本発明のナノ複合酸化物は、２種以上の誘電体の結晶子が３次元的に複数ずつ配列したナノ複合酸化物であって、前記２種以上の誘電体は、チタン酸バリウム、チタン酸ストロンチウム、チタン酸カルシウム、及びチタン酸鉛からなる群から選ばれる２種以上のチタン酸化合物を含むことを特徴とする。本発明における各種の物性値は、実施例等において採用する方法により測定される値である。
【００１１】
本発明では、前述のように２種以上の誘電体の結晶子が３次元的に複数ずつ配列したナノ複合酸化物とすることによって、比誘電率を増加させ、誘電特性及び圧電特性を更に向上できる。誘電特性及び圧電特性の向上のメカニズムは定かではないものの下記の通りと考えられる。ナノ複合酸化物に２種以上の誘電体を導入することによって、各結晶子のエピタキシャル界面では、各結晶子のミスマッチングにより格子歪みが生じ、自発分極が不安定となり、外部電界や応力をかけると、容易に反転し、大きな誘電効果と圧電効果を生じると考えられる。すなわち、強誘電体側の誘電体の結晶界面に格子歪みを導入することにより、強誘電体の自発分極の反転を容易にすれば、巨大誘電効果及び圧電効果を実現できると考えられる。このためには、各結晶子の接合界面を最大限増加させ利用する必要がある。従って、本発明のように２種以上の誘電体の結晶子が３次元的に複数ずつ配列したナノ複合酸化物を作れば、接合界面が２次元での接合界面の３倍となり、誘電特性や圧電特性も少なくとも３倍は向上するのではないかと本発明者は推測した。
【００１２】
本発明における誘電体は、それぞれチタン酸バリウム及びチタン酸ストロンチウムであることが好ましい。チタン酸バリウムは強誘電体であり、チタン酸ストロンチウムは常誘電体であり、各結晶子のエピタキシャル界面で生じる格子歪みを最適化することができるとともに、チタン酸バリウムの自発分極の反転を最適化できるため、誘電特性及び圧電特性をより向上できる。
【００１３】
本発明のナノ複合酸化物における全体の組成式は、ＡｘＢｙＴｉＯ３（ここで、Ａ及びＢは、互いに異なってＢａ，Ｓｒ，Ｃａ，及びＰｂからなる群から選ばれ、０＜ｘ＜１、０＜ｙ＜１、ｘ＋ｙ≒１）であることが好ましい。これにより、Ａ：Ｂ：Ｔｉの組成比を最適化できるとともに、エピタキシャル界面での格子歪みを最適化することができるため、誘電特性及び圧電特性をより向上できる。
【００１４】
本発明のナノ複合酸化物における各々の前記結晶子の結晶方位は、前記ナノ複合酸化物の内部で少なくとも一方向に揃っていることが好ましい。これにより、エピタキシャル界面ができやすくなり、格子歪みを最適化することができるため、比誘電率を最大化することができ、誘電特性及び圧電特性をより向上できる。
【００１５】
本発明のコンデンサーは、前記ナノ複合酸化物を誘電体として含むことが好ましい。これにより、誘電特性及び圧電特性をより向上できるため、コンデンサーの大容量化、小型化が可能となる。
【００１６】
本発明のナノ複合酸化物の製造方法において、層状構造のチタン酸水和物にバリウム化合物を反応させてチタン酸水和物結晶子内部にチタン酸バリウムナノ結晶子が複数配列した複合体を形成する第１の工程と、前記第１の工程で残存するチタン酸水和物にストロンチウム化合物、カルシウム化合物又は鉛化合物を反応させる第２の工程とを含むことを特徴とする。このように２段階の構造変換反応工程を経ることで、前述のような３次元的に複数ずつ配列したナノ複合酸化物を形成できる。まず第１の工程を経ることで、層状構造のチタン酸水和物の層間に挿入されたＢａ２＋がチタン酸水和物の一部分と反応し、チタン酸水和物結晶子の内部で結晶方位のそろったチタン酸バリウムナノ結晶子をトポタクチック反応により形成することができる。次に、第２の工程を経ることにより、残存する層状構造のチタン酸水和物をＳｒ２＋、Ｃａ２＋又はＰｂ２＋と選択的に反応することができ、チタン酸ストロンチウムナノ粒子、チタン酸カルシウムナノ粒子又はチタン酸鉛粒子が、チタン酸バリウムナノ結晶子の表面でエピタキシャルに成長し、２種の誘電体の結晶子が３次元的に複数ずつ配列したナノ複合酸化物を形成することができる。これにより、接合界面が２次元での接合界面の３倍となるため、比誘電率を増加させ、誘電特性及び圧電特性をより向上できる。
【００１７】
本発明のナノ複合酸化物の製造方法において、前記第１の工程において、Ｔｉ元素１ｍｏｌに対して、Ｂａ元素を０．０５ｍｏｌ以上の割合で添加して反応させて、前記第２の工程において、Ｔｉ元素１ｍｏｌに対して、Ｓｒ元素を０．０５ｍｏｌ以上の割合、Ｃａ元素を０．０５ｍｏｌ以上の割合、又はＰｂ元素を０．０５ｍｏｌ以上の割合で添加して反応させることが好ましい。これにより、層状構造中に最適なモル比でエピタキシャル成長させることができ、３次元的に複数ずつ配列したナノ複合酸化物を効率よく形成させることができるため、誘電特性及び圧電特性をより向上できる。
【００１８】
本発明のナノ複合酸化物の製造方法において、前記バリウム化合物とは、水酸化バリウム、酸化バリウム、炭酸バリウム、塩化バリウム、硝酸バリウム、硫酸バリウム、及び酢酸バリウムからなる群から選ばれる１種以上のバリウム化合物であり、前記ストロンチウム化合物とは、水酸化ストロンチウム、酸化ストロンチウム、炭酸ストロンチウム、塩化ストロンチウム、硝酸ストロンチウム、硫酸ストロンチウム、及び酢酸ストロンチウムからなる群から選ばれる１種以上のストロンチウム化合物であり、前記カルシウム化合物とは、水酸化カルシウム、酸化カルシウム、炭酸カルシウム、塩化カルシウム、硝酸カルシウム、硫酸カルシウム、及び酢酸カルシウムからなる群から選ばれる１種以上のカルシウム化合物であり、前記鉛化合物とは、水酸化鉛、酸化鉛、炭酸鉛、塩化鉛、硝酸鉛、硫酸鉛、及び酢酸鉛からなる群から選ばれる１種以上の鉛化合物であることが好ましい。これにより、溶解度をコントロールすることにより各ナノ粒子のエピタキシャル成長を制御することができ、３次元的に複数ずつ配列したナノ複合酸化物を効率よく形成させることができるため、誘電特性及び圧電特性をより向上できる。
【００１９】
本発明のナノ複合酸化物の製造方法において、前記第１の工程において、反応時に使用する溶媒は、水又は水とアルコールとの混合液であり、前記第２の工程において、反応時に使用する溶媒は、水とアルコールとの混合液であることが好ましい。各工程において、最適な溶媒を選択することにより、溶解度をコントロールすることができ各ナノ粒子のエピタキシャル成長を制御することができ、３次元的に複数ずつ配列したナノ複合酸化物を効率よく形成させることができるため、誘電特性及び圧電特性をより向上できる。また、第２の工程では、比較的緩やかな条件で反応を行う必要があるため、溶媒は水とアルコールとの混合液であることが好ましい。激しい反応条件では、チタン酸バリウム−チタン酸ストロンチウムの固溶体が生成してしまう。
【００２０】
本発明のナノ複合酸化物の製造方法において、前記第１の工程において、１００℃〜３７０℃の温度、０．１時間〜１０００時間で水熱条件下で反応させて、前記第２の工程において、１００℃〜３７０℃の温度、０．１時間〜１０００時間で水熱条件下で反応させることが好ましい。これにより、フラックス法と比べフラックスによる汚染がなく高温で反応させる必要もないため、３次元的に複数ずつ配列したナノ複合酸化物を効率よく形成させることができる。
【図面の簡単な説明】
【００２１】
【図１】本発明の一実施形態に係るチタン酸バリウム−チタン酸ストロンチウム／ナノ複合酸化物の３次元構造を示す模式図である。
【図２】本発明の一実施形態に係るチタン酸バリウム−チタン酸ストロンチウム／ナノ複合酸化物の生成モデルを示す模式図である。
【図３】本発明の実施例１の第１の工程後に形成したチタン酸バリウム結晶のＴＥＭ像及びＳＡＥＤパターンを示す写真である。
【図４】本発明の実施例１及び２のチタン酸バリウム−チタン酸ストロンチウム／ナノ複合酸化物のＴＥＭ像及びＳＡＥＤパターンを示す写真である。
【図５】比較例１及び２のチタン酸バリウム−チタン酸ストロンチウム／固溶体のＴＥＭ像及びＳＡＥＤパターンを示す写真である。
【図６】実施例１及び比較例１に係るナノ複合酸化物及び固溶体の比誘電率の測定結果を示す図である。
【発明を実施するための形態】
【００２２】
本発明のナノ複合酸化物の実施形態について、図面を参照しながら以下に説明する。ただし、図の一部又は全部において、説明に不要な部分は省略し、また説明を容易にするために拡大または縮小等して図示した部分がある。上下等の位置関係を示す用語は、単に説明を容易にするために用いられており、本発明の構成を限定する意図は一切ない。
【００２３】
＜３次元構造＞
図１は、本発明の一実施形態に係るチタン酸バリウム−チタン酸ストロンチウム／ナノ複合酸化物の３次元構造を示す模式図である。本発明のナノ複合酸化物は図１に示す通り、例えばチタン酸バリウムとチタン酸ストロンチウムのような２種の誘電体の結晶子が３次元的に配列していることが特徴である。その際、各々の結晶子は、規則的に配列していてもよく、ランダムに配列していても良い。なお、２種以上の誘電体の結晶子を３次元的に複数ずつ配列することも可能である。３次元構造にすることによる誘電特性及び圧電特性の向上は、前述の通りではあるが、ナノ複合酸化物に２種の誘電体であるチタン酸バリウム（強誘電体）とチタン酸ストロンチウム（常誘電体）とを導入することによって、各結晶子のエピタキシャル界面では、各結晶子のミスマッチングにより格子歪みが生じている。従って、チタン酸バリウムの自発分極が不安定となり、外部電界や応力をかけると、容易に反転し、大きな誘電効果と圧電効果を生じさせることができると考えられる。
【００２４】
図２は、本発明の一実施形態に係るチタン酸バリウム−チタン酸ストロンチウム／ナノ複合酸化物の生成モデルを示す模式図である。本発明のナノ複合酸化物の製造方法は図２に示す通り、例えば、第１の工程では、層状構造のチタン酸水和物に水酸化バリウムを反応させて、チタン酸水和物層間に挿入されたＢａ２＋がチタン酸水和物の一部分と反応し、チタン酸水和物結晶子の内部で結晶方位のそろったチタン酸バリウムナノ結晶子を、チタン酸水和物結晶子内部でトポタクチック反応により形成することができる。次に、例えば、第２の工程では、前記第１の工程で残存するチタン酸水和物に水酸化ストロンチウムを水とエタノールとの混合溶媒中で反応させることで、残存するチタン酸水和物をＳｒ２＋と選択的に反応することができ、チタン酸バリウムナノ結晶子表面にチタン酸ストロンチウムナノ粒子がエピタキシャルに成長し、２種の誘電体の結晶子が３次元的に複数ずつ配列したナノ複合酸化物を形成することができる。この際、水酸化ストロンチウムの代わりに、例えば水酸化カルシウムのようなカルシウム化合物、又は水酸化鉛のような鉛化合物と反応させることも可能である。このように２段階の構造変換反応工程を経ることで、前述のような３次元的に複数ずつ配列したナノ複合酸化物を形成することが可能となる。
【００２５】
＜ナノ複合酸化物＞
本発明において、前記２種以上の誘電体は、チタン酸バリウム、チタン酸ストロンチウム、チタン酸カルシウム、及びチタン酸鉛からなる群から選ばれる２種以上のチタン酸化合物を含むことができる。誘電体としては、任意の成分として、チタン酸ビスマスナトリウム、チタン酸ビスマスカリウム、チタン酸ビスマスからなる群より選ばれるチタン酸化合物を採用することもできる。２種の誘電体を用いる場合は、誘電特性及び圧電特性を向上させる観点からは、それぞれチタン酸バリウム及びチタン酸ストロンチウムであることが好ましい。これにより、各結晶子のエピタキシャル界面で生じる格子歪みを最適化することができるとともに、チタン酸バリウムの自発分極の反転を最適化できるため、誘電特性及び圧電特性をより向上できる。
【００２６】
本発明のナノ複合酸化物における全体の組成式は、ＡｘＢｙＴｉＯ３であることが好ましい。Ａ及びＢは、互いに異なってＢａ，Ｓｒ，Ｃａ，及びＰｂからなる群から選ばれる元素であるが、誘電特性及び圧電特性を向上させる観点から、一方はＢａ，他方はＳｒ，Ｃａ，又はＰｂから選ばれることが好ましい。また、ｘは０＜ｘ＜１が好ましく、０．１＜ｘ＜０．９がより好ましく、０．２＜ｘ＜０．８が更に好ましく、０．４＜ｘ＜０．６が特に好ましい。ｙは０＜ｙ＜１が好ましく、０．１＜ｙ＜０．９がより好ましく、０．２＜ｙ＜０．８が更に好ましく、０．４＜ｙ＜０．６が特に好ましい。また、ｘ＋ｙは、０＜ｘ＋ｙ＜２が好ましく、０．８＜ｘ＋ｙ＜１．２がより好ましく、０．９＜ｘ＋ｙ＜１．１が更に好ましく、ｘ＋ｙ≒１が特に好ましい。これにより、Ａ：Ｂ：Ｔｉの組成比を最適化できるとともに、エピタキシャル界面での格子歪みを最適化することができるため、誘電特性及び圧電特性をより向上できる。
【００２７】
本発明のナノ複合酸化物における各々の前記結晶子の結晶方位は、前記ナノ複合酸化物の内部で少なくとも一方向に揃っていることが好ましく、３方向で一致することがより好ましい。一方向に揃っているとは、結晶子同士が少なくとも１つの結晶方向で一致していることをいう。これにより、エピタキシャル界面を形成することができるため、比誘電率を最大化することができ、誘電特性及び圧電特性をより向上できる。
【００２８】
本発明のナノ複合酸化物は焼成することで、残存する有機溶媒や水を脱離させ結晶性を高めることができるため、比誘電率を大幅に高めることができる。焼成温度としては、４００℃〜１５００℃が好ましく、６００℃〜１３００℃がより好ましく、８００℃〜１１００℃が更に好ましい。この範囲内であると、各誘電体の固溶体が形成せず、ナノ複合酸化物の３次元構造を保持できるため好ましい。焼成時間としては、０．１時間〜２４時間が好ましく、１時間〜１２時間がより好ましく、２時間〜６時間が更に好ましい。この範囲内であると、各誘電体の固溶体が形成せず、結晶性を高めることができるため好ましい。
【００２９】
各々の結晶子の大きさは、１０ｎｍ〜５００ｎｍであることが好ましく、５０〜１００ｎｍであることがより好ましい。これにより、３次元構造の接合界面を最大限に活用できるため、誘電特性及び圧電特性を向上できる。
【００３０】
本発明のナノ複合酸化物の平均粒径は、特に制限されないものの、０．０１〜１００μｍの範囲内であることが好ましい。この範囲内であると薄膜化できるため、コンデンサー等に用いた場合に小型化、大容量化が可能となる。
【００３１】
＜第１の工程＞
層状構造を有するチタン酸水和物の組成は、例えば一般式Ｈ４ｘ／３Ｔｉ２−ｘ／３Ｏ４・ｎＨ２Ｏ（ここでxは０＜ｘ＜１．０の正の数であり、ｎは正の数である）で表すことができる。
【００３２】
層状構造を有するチタン酸水和物は、径方向の平均粒子径が０．５〜１００μｍ、幅方向の平均粒子径が０．１〜１００μｍ、厚み方向の平均粒子径が０．０１〜１μｍであるものが好ましい。
【００３３】
層状構造を有するチタン酸水和物は、例えば、一般式ＡｘＭｙ□ｚＴｉ(２−(x／４＋ｋy／４＋z))Ｏ4で表される層状チタン酸塩（ここで、ＡはＮａ，Ｋ，Ｒｂ，Ｃｓからなる群の少なくとも一員の元素で、ＭはＬｉ， Ｍｇ，Ｃｏ，Ｎｉ，Ｚｎ，Ｍｎ(III)，Ｆｅ(III)からなる群の少なくとも一員の元素であり、ｋはＭ元素の価数を表し、□はＴｉの欠陥部位を示す。xは０＜ｘ＜１．０の正の数で、yは正の数で、zは０または正の数であり、０＜ｙ＋ｚ＜１．０ かつｘ＞ｙである）を、硝酸、塩酸等の酸と反応させて得ることができる。例えば、特開２００７−０２２８５７号公報等に記載の方法により製造できるが、その他の公知の方法で製造することが可能である。
【００３４】
本発明における第１の工程において、層間に存在するＨ３Ｏ＋を置換するためのイオン源としては、Ｂａ２＋，Ｓｒ２＋，Ｃａ２＋等のアルカリ土類金属のイオンやＰｂ２＋イオンをあげることができる。最初にＢａ源を導入してＢａＴｉＯ３を形成すると、ＢａＴｉＯ３はチタン酸水和物に比べて安定で、生成したＢａＴｉＯ３とＫ＋,Ｎａ＋等の他のイオンが接触しても、Ｂａ２＋イオンが他のイオンで置き換えられにくいため、Ｂａ源を最初に導入することが好ましい。
【００３５】
Ｂａ源として使用できるバリウム化合物としては、特に制限されないものの、水酸化バリウム、酸化バリウム、炭酸バリウム、塩化バリウム、硝酸バリウム、硫酸バリウム、及び酢酸バリウムからなる群から選ばれる１種以上のバリウム化合物が好ましく、一般的な原料であり入手しやすさの観点からは、水酸化バリウムがより好ましい。任意の成分としてその他の有機酸バリウムを採用することもできる。これにより、溶解度をコントロールすることにより各ナノ粒子のトポタクチック生成を制御することができ、３次元的に複数ずつ配列したナノ複合酸化物を効率よく形成させることができるため、誘電特性及び圧電特性をより向上できる。
【００３６】
前記バリウム化合物は、Ｔｉ元素１ｍｏｌに対して、好ましくはＢａ元素を０．０５ｍｏｌ以上、より好ましくは０．０５〜１．０ｍｏｌ、更に好ましくは０．１〜０．９ｍｏｌ、特に好ましくは０．２〜０．８ｍｏｌの割合で添加することができる。これにより、層状構造中に最適なモル比で最適なモル比でトポタクチック生成させることができ、３次元的に複数ずつ配列したナノ複合酸化物を効率よく形成させることができるため、誘電特性及び圧電特性をより向上できる。
【００３７】
本発明における第１の工程において、反応時に使用する溶媒は、溶解度をコントロールしてトポタクチック生成させる観点から、親水性溶媒であることが好ましい。親水性溶媒としては、親水性を有するものであれば特に制限されず、例えば、水、エタノール、メタノール、イソプロパノール等のアルコール、グリセリン、アセトン、アミン類等の水と自由に混和する溶媒をいい、例えば水とアルコールとの混合液のように、これらの親水性溶媒を２種以上含有する混合液であっても良い。なお、本発明の効果を損なわない程度に不純物が含まれていても良い。溶解度をコントロールしてトポタクチック生成させる観点から、水、又は水とアルコールとの混合液が好ましく、水、又は水とエタノールとの混合液がより好ましい。
【００３８】
溶媒として、水とアルコールとの混合液を用いる場合、水とアルコールとの体積比は、溶解度をコントロールする観点から、１００：０〜０：１００が好ましく、９５：５〜５：９５がより好ましく、９０：１０〜１０：９０が更に好ましい。溶解度をコントロールすることができ各ナノ粒子のトポタクチック生成を制御することができ、３次元的に複数ずつ配列したナノ複合酸化物を効率よく形成させることができるため、誘電特性及び圧電特性をより向上できる。
【００３９】
本発明における第１の工程では、水熱条件下で反応させてチタン酸バリウム結晶を形成させることが好ましく、各層間に２次元的に複数配列したチタン酸バリウム結晶を得ることができる（ソルボサーマル法）。水熱処理温度としては、１００℃〜３７０℃が好ましく、１２０℃〜３００℃がより好ましく、１５０℃〜２５０℃が更に好ましい。水熱処理時間としては、０．１時間〜１０００時間が好ましく、０．５時間〜１００時間がより好ましく、１時間〜４８時間が更に好ましい。これにより、フラックス法と比べフラックスによる汚染がなく高温で反応させる必要もないため、３次元的に複数ずつ配列したナノ複合酸化物を効率よく形成させることができる。
【００４０】
＜第２の工程＞
本発明における第２の工程において、残存するチタン酸水和物と反応させるためのイオン源としては、Ｂａ２＋，Ｓｒ２＋，Ｃａ２＋等のアルカリ土類金属イオンやＰｂ２＋イオンをあげることができる。第１の工程においてＢａ源を導入してＢａＴｉＯ３を形成している場合、Ｂａ２＋イオンを他のイオンで置き換えられないようにするため、Ｂａ２＋よりも溶解度の低い二価のイオン源が好ましく、例えば、Ｓｒ、Ｃａ又はＰｂ源がより好ましい。
【００４１】
Ｓｒ源として使用できるストロンチウム化合物としては、水酸化ストロンチウム、酸化ストロンチウム、炭酸ストロンチウム、塩化ストロンチウム、硝酸ストロンチウム、硫酸ストロンチウム、及び酢酸ストロンチウムからなる群から選ばれる１種以上のストロンチウム化合物が好ましく、一般的な原料であり入手しやすさの観点から、水酸化ストロンチウムがより好ましい。任意の成分としてその他の有機酸ストロンチウムを採用することもできる。Ｃａ源として使用できるカルシウム化合物としては、水酸化カルシウム、酸化カルシウム、炭酸カルシウム、塩化カルシウム、硝酸カルシウム、硫酸カルシウム、及び酢酸カルシウムからなる群から選ばれる１種以上のカルシウム化合物が好ましく、一般的な原料であり入手しやすさの観点から、水酸化カルシウムがより好ましい。任意の成分としてその他の有機酸カルシウムを採用することもできる。Ｐｂ源として使用できる鉛化合物としては、水酸化鉛、酸化鉛、炭酸鉛、塩化鉛、硝酸鉛、硫酸鉛、及び酢酸鉛からなる群から選ばれる１種以上の鉛化合物が好ましく、一般的な原料であり入手しやすさの観点から、水酸化鉛がより好ましい。任意の成分としてその他の有機酸鉛を採用することもできる。これにより、溶解度をコントロールすることにより各ナノ粒子のエピタキシャル成長を制御することができ、３次元的に複数ずつ配列したナノ複合酸化物を効率よく形成させることができるため、誘電特性及び圧電特性をより向上できる。
【００４２】
前記第２の工程において、Ｔｉ元素１ｍｏｌに対して、好ましくはＳｒ元素を０．０５ｍｏｌ以上、より好ましくは０．０５〜２．０ｍｏｌ、更に好ましくは０．１〜１．８ｍｏｌ、特に好ましくは０．２〜１．６ｍｏｌの割合で添加することができる。また、Ｔｉ元素１ｍｏｌに対して、好ましくはＣａ元素を０．０５ｍｏｌ以上、より好ましくは０．０５〜２．０ｍｏｌ、更に好ましくは０．１〜１．８ｍｏｌ、特に好ましくは０．２〜１．６ｍｏｌの割合で添加することができる。また、Ｔｉ元素１ｍｏｌに対して、好ましくはＰｂ元素を０．０５ｍｏｌ以上、より好ましくは０．０５〜２．０ｍｏｌ、更に好ましくは０．１〜１．８ｍｏｌ、特に好ましくは０．２〜１．６ｍｏｌの割合で添加することができる。これにより、層状構造中に最適なモル比で最適なモル比でエピタキシャル成長させることができ、３次元的に複数ずつ配列したナノ複合酸化物を効率よく形成させることができるため、誘電特性及び圧電特性をより向上できる。
【００４３】
前記第２の工程において、反応時に使用する溶媒は、溶解度をコントロールしてエピタキシャル成長させる観点から、親水性溶媒であることが好ましい。親水性溶媒としては、前記第１の工程で記載のものを用いることができ、水とアルコールとの混合液が好ましく、水とエタノールとの混合液がより好ましい。この工程は、比較的緩やかな条件で反応を行う必要があるため、溶媒は水とアルコールとの混合液であることが好ましい。激しい反応条件では、チタン酸バリウム−チタン酸ストロンチウムの固溶体が生成してしまう。
【００４４】
溶媒として、水とアルコールとの混合液を用いる場合、水とアルコールとの体積比は、溶解度をコントロールする観点から、９０：１０〜０：１００が好ましく、７０：３０〜１０：９０がより好ましく、５０：５０〜３０：７０が更に好ましい。溶解度をコントロールすることができ各ナノ粒子のエピタキシャル成長を制御することができ、３次元的に複数ずつ配列したナノ複合酸化物を効率よく形成させることができるため、誘電特性及び圧電特性をより向上できる。
【００４５】
本発明における第２の工程は、水熱条件下で反応させることが好ましく、３次元的に複数ずつ配列したナノ複合酸化物を効率よく形成できる（ソルボサーマル法）。水熱処理温度としては、１００℃〜３７０℃が好ましく、１２０℃〜３００℃がより好ましく、１５０℃〜２５０℃が更に好ましい。水熱処理時間としては、０．１時間〜１０００時間が好ましく、０．５時間〜１００時間がより好ましく、１時間〜４８時間が更に好ましい。このような水熱条件下であると、３次元的に複数ずつ配列したナノ複合酸化物を効率よく形成できる。
【００４６】
＜コンデンサー＞
コンデンサーは前記ナノ複合酸化物を誘電体として含むことが好ましい。このようなコンデンサーは、前記ナノ複合酸化物を配合した後、公知の形成方法により得ることができる。このようなコンデンサーは成形性や作業性に優れるとともに、誘電特性及び圧電特性が高いため、大容量化、小型化が可能となる。
【実施例】
【００４７】
以下、本発明に関し実施例を用いて詳細に説明するが、本発明はその要旨を超えない限り、以下の実施例に限定されるものではない。
【００４８】
［評価方法］
（１）透過型電子顕微鏡
透過型電子顕微鏡（日本電子株式会社、ＪＥＭ−３０１０）（以下、ＴＥＭ）を用いて加速電圧３００ｋＶ、電流５０μＡでマイクログリッド上に載せた粉体サンプルを測定して、ＴＥＭ像と制限視野電子回折（以下、ＳＡＥＤ）パターンを得た。
【００４９】
（２）比誘電率の測定
実施例及び比較例で得られた生成物１ｇにエタノールを５０μＬ滴下したものを、単軸プレス機（理研精機株式会社、Ｓ１−２５５）にて２００〜４００ｋｇ／ｃｍ２の荷重を約３分かけることにより、直径約１５ｍｍ×厚さ約１ｍｍの円錐状のペレットとした。得られたペレットを９００℃で３時間の熱処理を行った。熱処理後のペレットの両端面に銀ペースト（昭栄化学工業株式会社、Ｈ−５６９８）を２μｍ厚さにスクリーン印刷で塗布し、７００℃で1時間乾燥させ、試験体とした。
【００５０】
前記のようにして作製した試験体を、ＬＣＲメータ（Ａｇｉｌｅｎｔ Ｅ４９８０ａ）を用いて、印加電圧を１Ｖ、周波数１〜２０００ｋＨｚにて測定した。周波数１ｋＨｚでの比誘電率を表１に示す。また、周波数を横軸にしたグラフを図６に示す。
【００５１】
（３）原子吸光分析
原子吸光分析装置（株式会社島津製作所、ＡＡ６２００）を用いて測定した。
【００５２】
（４）Ｘ線回折測定（ＸＲＤ）
Ｘ線回折装置（株式会社リガク、ＲＩＮＴ−２５００）ＣｕのＫアルファ線、４０ｋＶ、５０ｍＡ）を用いて、走査間隔は０．０３°、走査速度は５．０°／ｍｉｎで３〜６０°の範囲で測定した。
【００５３】
［実施例１］
（層状構造のチタン酸水和物の調製）
容量３０ｍＬの密閉容器内に、原子比でＴｉ：Ｋ：Ｌｉ＝５：４：１となるように、酸化チタン３．５ｇ（和光純薬株式会社）、水酸化カリウム２．０ｇ（和光純薬株式会社）、水酸化リチウム１水和物０．３７ｇ（和光純薬株式会社）、水１６ｍＬを加えて、１７ｒｐｍで撹拌しながら密閉状態で２５０℃、２０時間加熱保持して、水熱条件下で反応させた。この時の昇温速度は３００℃／時間であった。その後、容器内が室温になるまで放冷し、反応物を取り出して、吸引ろ過して、６０℃で６時間乾燥した。得られた粒子は、Ｋ０．８０Ｌｉ０．２７□＜０．０１Ｔｉ１．７３Ｏ４の層状粒子であった。なお、Ｔｉの欠陥部位を示す□は一般に０．０１未満の小さな正数である。層状粒子の組成は、原子吸光分析で求め、チタン酸カリウムリチウムであることはＸ線回折測定（ＸＲＤ）で確認した。層状粒子９ｇを１ＭのＨＮＯ３水溶液１０００ｍＬ(層状粒子1モル当たりＨＮＯ３  ２０モル)と室温で２４時間、３００ｒｐｍで撹拌しながら反応させて、層状構造のＨ１．０７Ｔｉ１．７３Ｏ４・ｘＨ２Ｏ（以下、ＨＴＯ）を得た。
【００５４】
(チタン酸バリウム−ＨＴＯナノ複合酸化物の調製)(以下、第１の工程)
容量５０ｍＬの密閉容器内に、原子比でＢａ：Ｔｉ＝０．５：１．０となるように、ＨＴＯ ０．１０ｇ及び水酸化バリウム８水和物０．１８ｇ（和光純薬株式会社）を、水とエタノール（和光純薬株式会社）との混合溶媒３０ｍＬ(水：エタノールの体積比=５ｍＬ：２５ｍＬ)に加えて、オートクレーブ装置に入れて、１７ｒｐｍで撹拌しながら密閉状態で２００℃、１２時間加熱保持して、水熱条件下で反応させた。この時の昇温速度は３００℃／時間であった。その後、容器内が室温になるまで放冷し、反応物を取り出して、０．１Ｍ酢酸溶液で洗浄した後蒸留水で洗浄し、吸引ろ過後、室温で乾燥した。このようにして、チタン酸バリウム−ＨＴＯナノ複合酸化物（以下、ＢａＴｉＯ３／ＨＴＯ）を得た。そのＴＥＭ像とＳＡＥＤパターンを図３に示す。得られたＢａＴｉＯ３／ＨＴＯのＴＥＭ像から、層状のＨＴＯ中に２次元的に複数配列したＢａＴｉＯ３ナノ粒子を確認した。ＴＥＭ像中の点線円で示したＳＡＥＤ部分から、ＨＴＯのパターンとＢａＴｉＯ３のパターンとが共存しており、ＨＴＯの（２００）面とＢａＴｉＯ３の（００２）面の回析スポット等がほぼ一致していることから、エピタキシャル効果によりチタン酸バリウムの結晶子が生成していることが分かる。
【００５５】
(チタン酸バリウム-チタン酸ストロンチウム／ナノ複合酸化物の調製)(以下、第２の工程)
容量５０ｍＬの密閉容器内に、原子比でＳｒ：Ｔｉ＝１．０：１．０となるように、ＢａＴｉＯ３／ＨＴＯ０．１０ｇ及び水酸化ストロンチウム８水和物０．１７ｇ（和光純薬株式会社）を、水とエタノール（和光純薬株式会社）との混合溶媒３０ｍＬ(水：エタノールの体積比=１０ｍＬ：２０ｍＬ)に加えて、オートクレーブ装置に入れて、１７ｒｐｍで撹拌しながら密閉状態で２００℃、１２時間加熱保持して、水熱条件下で反応させた。この時の昇温速度は３００℃／時間であった。その後、容器内が室温になるまで放冷し、反応物を取り出して、０．１Ｍ酢酸溶液で洗浄した後蒸留水で洗浄して、吸引ろ過後、室温で乾燥した。このようにして、チタン酸バリウム-チタン酸ストロンチウム／ナノ複合酸化物（以下、ＢａＴｉＯ３／ＳｒＴｉＯ３）を得た。そのＴＥＭ像とＳＡＥＤパターンを図４に示す。得られたＢａＴｉＯ３／ＳｒＴｉＯ３のＴＥＭ像及びＳＡＥＤパターンから、両者の（００２）面の回折スポット等がほぼ一致していることから、両者の結晶子の結晶方位が同一方向に揃っていることが分かる。また、両者の（００２）面等の回折スポットが若干ずれていることから、両者の格子サイズが若干相違していることがわかる。
【００５６】
［実施例２］
実施例１において、各条件を表１のように変更したこと以外は、実施例１と同様の方法でＢａＴｉＯ３／ＳｒＴｉＯ３を作製した。そのＴＥＭ像とＳＡＥＤパターンを図４に示す。得られたＢａＴｉＯ３／ＳｒＴｉＯ３のＴＥＭ像及びＳＡＥＤパターンから、実施例１と同様に結晶方位が揃っていることを確認した。また、両者の（００２）面等の回折スポットが若干ずれていることから、両者の格子サイズが若干相違していることがわかる。
【００５７】
［実施例３〜７］
実施例１において、各条件を表１のように変更したこと以外は、実施例１と同様の方法でＢａＴｉＯ３／ＳｒＴｉＯ３を作製した。得られたＢａＴｉＯ３／ＳｒＴｉＯ３のＴＥＭ像及びＳＡＥＤパターンから、実施例１と同様に結晶方位が揃っていることを確認した。
【００５８】
［比較例１〜２］
実施例１において、各条件を表１のように変更したこと以外は、実施例１と同様の方法で（Ｂａ，Ｓｒ）ＴｉＯ３固溶体を得た。そのＴＥＭ像とＳＡＥＤパターンを図５に示す。得られた（Ｂａ，Ｓｒ）ＴｉＯ３固溶体のＴＥＭ像及びＳＡＥＤパターンから、固溶体の回折スポットだけが確認できた。
【００５９】
［比較例３〜４］
実施例１において、各条件を表１のように変更したこと以外は、実施例１と同様の方法で生成物を得た。
【００６０】
【表１】
0006414818.tif 000002
【００６１】
実施例１〜７においては、３次元的にＢａＴｉＯ３／ＳｒＴｉＯ３が複数ずつ配列したナノ複合酸化物であり、非常に高い比誘電率を有しており、誘電特性が向上できた。一方、比較例１〜２のように、（Ｂａ，Ｓｒ）ＴｉＯ３固溶体であった場合、誘電特性は向上できなかった。また、比較例３〜４のように、単体からなる固溶体の場合も、誘電特性は向上できなかった。
【００６２】
また、図６に示すように、実施例１のナノ複合酸化物は、比較例１に比べて幅広い周波数帯域でより高い比誘電率を示した。
【図１】
0006414818.tif 000003
【図２】
0006414818.tif 000004
【図３】
0006414818.tif 000005
【図４】
0006414818.tif 000006
【図５】
0006414818.tif 000007
【図６】
0006414818.tif 000008